먼저 , 상기 열거 된 계면 활성제 를 이온 교환수 에 용해 시키 고 , 여기 에 카본 블랙 을 혼합 하 며 , 충분히 습윤 시켰 다 . 그 다음 , 이 시스템 을 MICROFLUIDIZER M - 140 K , 150 MPa ( Mizuho Kogyo K . K . 제조 ) 로 분산 처리 를 5 패스 하 여 1 차 안료 분산 물 을 얻 었 다 . 그 다음 , 이 1 차 안료 분산 물 에 , 2 . 13 질 량부 의 수용성 폴리우레탄 수지 ( TAKELAC W - 5661 , Mitsui Chemicals , Inc . 제조 , 유효 성분 : 35 . 2 질량 %, 산가 : 40 mgKOH / g , 분자량 : 18 , 000 ) 를 수용성 고분자 화합물 수용액 으로서 첨가 하 고 , 충분히 교반 하 여 제조 예 C - 1 의 흑색 안료 - 계면 활성제 분산 물 을 얻 었 다 . 생성 된 흑색 안료 - 계면 활성제 분산 물 중 안료 분산 물 의 평균 입경 ( D 50 ) 은 , 입 도 분포 측정 장치 ( NIKKISO Co . , Ltd . 제조 , NANOTRACK UPA - EX 150 ) 로 측정 한 바 132 nm 였 다 .